(57)【要約】【課題】  畳表の表面に難燃性、防汚性、防塵性、耐水性等を付与するようコーティング層を形成して該コーティング層の剥がれを防止すると共に、このコーティング層表面を極めて高い防菌性、防カビ性を付与させる。【解決手段】  畳表の表面に常温硬化型無機質コーティング層を極めて薄く形成し、該コーティング層の表面に防菌金属粒子（Ａｇ）が露出した状態で付着するようにした。【選択図】図１
2016044533.tif 000002
【特許請求の範囲】
【請求項１】
畳表の表面に無機質コーティング層を形成した難燃性畳。
【請求項２】
前記コーティング層の厚みが２μｍ以下である請求項１記載の難燃性畳。
【請求項３】
前記コーティング層の表面に防菌金属粒子が露出した状態で付着した請求項１及び２いずれかに記載の難燃性畳。
【請求項４】
テトラメトキシシラン、テトラエトキシシランから選ばれる少なくとも１種以上の４官能アルコキシシランと、メチルトリメトキシシラン、メチルトリエトキシシラン、ヘキシルトリメトキシシラン、ヘキシルトリエトキシシラン、デシルトリメトキシシラン、トリフルオロプロピルトリメトキシシラン、ヘプタデカトリフルオロデシルトリメトキシシランから選ばれる少なくとも１種以上の３官能アルコキシシランと、アルミニウムキシレートとを含む混合物を１として、これに対して０．８〜１．３の割合の有機溶剤で希釈して粘度２ｃＳｔ（ｍｍ２／ｓ）以下とした無機質コーティング剤を畳表表面に塗布するようにした難燃性畳の製造方法。
【請求項５】
メトキシシラン、テトラエトキシシランから選ばれる少なくとも１種以上の４官能アルコキシシランと、メチルトリメトキシシラン、メチルトリエトキシシラン、ヘキシルトリメトキシシラン、ヘキシルトリエトキシシラン、デシルトリメトキシシラン、トリフルオロプロピルトリメトキシシラン、ヘプタデカトリフルオロデシルトリメトキシシランから選ばれる少なくとも１種以上の３官能アルコキシシランとを主体とする混合物に対して、前記アルミニウムキシレートが２〜１５ｗｔ％である請求項４記載の難燃性畳の製造方法。
【請求項６】
前記コーティング剤層の厚みを２μｍ以下とした請求項４及び５いずれかに記載の難燃性畳の製造方法。
【請求項７】
前記コーティング剤層の表面にコーティング剤の硬化前に防菌金属粉末を噴霧して硬化後にコーティング剤層の表面に防菌金属粒子が露出した状態で付着するようにした請求項４乃至６いずれかに記載の難燃性畳の製造方法。
【発明の詳細な説明】
【発明の詳細な説明】
【技術分野】
【０００１】  本発明は、畳表の表面にガラス質の常温硬化型無機質コーティング層を形成して畳表の表面に難燃性、防汚性、防塵性、耐水性等を付与するようにした難燃性畳に関するものである。
【従来技術】
【０００２】  例えば、特許文献１（特許第４９５７９２６号公報）には、「コーティング剤全体の組成に対し、テトラメトキシシラン、テトラエトキシシランから選ばれる少なくとも１種以上の４官能アルコキシシランと、メチルトリメトキシシラン、フェニルトリメトキシシラン、メチルトリエトキシシラン、フェニルトリエトキシシラン、ヘキシルトリメトキシシラン、ヘキシルトリエトキシシラン、デシルトリメトキシシラン、トリフルオロプロピルトリメトキシシラン、ヘプタデカトリフルオロデシルトリメトキシシランから選ばれる少なくとも１種以上の３官能アルコキシシランとの混合物を１０〜４５ｗｔ％と、平均径５〜２０ｎｍの超微粒コロイダルシリカ１０〜５０ｗｔ％と、化学床用として可撓性を付与させるためにシリコーンアルコキシオリゴマー及び／又は２官能のアルコキシシランを２〜２０ｗｔ％と、前記超微粒コロイダルシリカとアルコキシシランとの結合剤として官能基がビニル基、エポキシ基、アミノ基の何れかを使用したシランカップリング剤０．５〜２．０ｗｔ％と、前記アルコキシシランの加水分解によって生成されるシラノールの縮合反応を促進させる触媒としてリン酸系触媒又はチタン系触媒を０．５〜５ｗｔ％とを配合してなる化学床保護用可撓性付与常温硬化型無機質コーティング剤」［請求項１］であり、「コーティング後に全く熱処理を施さなくても充分な硬化が短時間に促進され、粘度が３ｃＳｔ（ｍｍ２／ｓ）以下で床面に塗布して３〜７μｍと薄いコーティング膜とした場合、その流動性により自己平滑性が安定して得られると共に、塗膜後９０分若しくはそれ以内に指触乾燥し、硬度が鉛筆硬度で８Ｈを越え、柔軟性を有する塩ビ系化学床のためコーティング剤としてある程度の柔軟性（可撓性）を向上させてひび割れやクラックを防止させ、さらに光沢が６０％以上、帯電抵抗値が１×１０１０Ω以下である化学床保護用可撓性付与常温硬化型無機質コーティング剤を提供する」段落［００７４］点が記載されている。
【０００３】  しかしながら、特許文献１においては、本発明の如く「畳表の表面に常温硬化型無機質コーティング層を有する難燃性畳を提供する」ものでないために、「畳表表面の常温硬化型コーティング層の剥がれを防止するために、コーティング層の厚みが２μｍ以下と極めて薄く形成する」点、「粘度向上を目的として可撓性を付与させるためにシリコーンアルコキシオリゴマー及び／又は２官能のアルコキシシランを含まない」点、「アルミニュウムキシレートを含み、増粘を抑制してゆっくりと反応させ、反応を遅延させ薄膜形成を助長することができると共に、防菌金属粒子（銀イオン等）噴霧での接着性を向上させる」点、「コロイダルシリカを含まず硬いガラス球が混ざり脆くなるのを防いで膜の剥がれを生じにくくし、かつある程度の弾性を持たせることで防滑性も付与させる」点、さらに「シランカップリングを除くことによりポリオルガノシロキサン構成にすることで難燃性を向上させる」点が示されていない。
【０００４】  また、特許文献２（特開２００５−２８２１５２号公報）には、「紙製原糸の表面に第１コーティング層側撥水剤と機能性物質と樹脂とを含有する第１コーティング層を形成し、第１コーティング層の表面に第２コーティング層側撥水剤を含有する第２コーティング層を形成するようにしているので、第１コーティング層中の機能性物質は、第２コーティング層によって摩耗から保護される。また、第２コーティング層に含まれる第２コーティング層側撥水剤の撥水効果により機能性物質が直接水に濡れたり流されることがないので、機能性物質の機能を長期間にわたり維持することができる。さらに、第１コーティング層や第２コーティング層は浸漬法などの簡単な方法で製造できるので原料ロスが少なく、畳表を安価に製造できる」点が記載され、「前記機能性物質が・・・難燃剤・・・から選ばれた少なくとも１種以上である」点が請求項３に示されている。
【０００５】  しかしながら、特許文献２は段落［００３７］にも説明されているように、１次加熱と浸漬、２次加熱と浸漬を繰り返す複雑な工程を必要とする畳表そのものの製法に関するもので、本発明の如く畳表表面にガラス質の常温硬化型コーティング剤を塗膜形成するものでないので、既存の畳表に簡単に塗布するものではない。特許文献３及び４においても同様である。
【０００６】  また、特許文献５（特開平５−０８３１６７号公報）には、「いぐさ又は管状プラスティック、糸及び金属線からなり、金属線が１０〜４０ｍｍの間隔で織り込まれていることを特徴とする難燃性畳表」が記載されている。
【０００７】  しかしながら、特許文献５は、本発明の如く畳表にガラス質の常温硬化型コーティング膜を形成するものでないために、既存の畳表に簡単に塗布できるものではなく、金属線以外のいぐさ、管状プラスティックは燃焼性であるために、火の着いたタバコをこの畳表上でもみ消したときは一部燃焼した畳表は再生して使用できなくなる。
【０００８】  また、特許文献６（特開平１１−１０７５０１号公報）には、「抗菌、防塵の双方に効果的な含窒素複素環、硫黄原子の少なくとも１種を含む有機化合物の銀、銅、亜鉛の金属塩、および該金属塩を含有する繊維状物質を、畳および下敷き用シートに適用して、初期及び長期の抗菌・防塵効果に優れた畳及び下敷き用シートを提供する」旨が記載されている。
【０００９】しかしながら、特許文献６は、「・・・有機化合物の銀、銅、亜鉛の金属塩、および該金属塩を含有する繊維状物質」と記載されており、繊維状物質に「含有」される限り金属粒子（銀）はマスキングされて空気に触れない状態にあるため、本発明の如く金属粒子（銀）が畳表面に露出した状態で付着しておらず抗菌効果が殆んど発揮できない。また、本発明の如く畳表にガラス質の常温硬化型コーティング膜を形成するものでないために、既存の畳表に簡単に塗布できるものではない。特許文献７においても同様である。
【００１０】  また、特許文献８（特開平９−１０５２２２号公報）には、「畳表と畳床との間にポリプロピレン繊維の不織布を配置し、前記ポリプロピレン繊維には、銀イオンを含有する粒径５０μｍ以下の溶解性ガラスを３０重量％以下の割合で練り込んであることを特徴とする畳であって、抗菌抗塵消臭防虫機能を持たせ、これを使用中長時間持続させる」旨説明されている。
【００１１】  しかしながら、特許文献８は、畳表と畳床との間に銀イオンを含有する溶解性ガラスを練り込んだポリプロピレン繊維の不織布を畳表と畳床との間に配置するものであって、本発明の如く畳表にガラス質の常温硬化型コーティング膜を形成するものでないために、既存の畳表に簡単に塗布できるものでない。また、銀イオンを含有する溶解性ガラスを練り込んだポリプロピレン繊維にあっては、銀イオン粒子がポリプロピレン繊維内にマスキングされて空気に触れない状態にあるため、本発明の如く畳表面に露出した状態ではないため抗菌効果が殆んど発揮できない。
【先行技術文献】
【００１２】
【特許文献１】  特許第４９５７９２６号公報
【特許文献２】  特開２００５−２８２１５２号公報
【特許文献３】  特開２００４−２１６３７４号公報
【特許文献４】  特開平８−２０６６６号公報
【特許文献５】  特開平５−０８３１６７号公報
【特許文献６】  特開平１１−１０７５０１号公報報
【特許文献７】  特開２００６−３１２６０９号公報
【特許文献８】  特開平９−１０５２２２号公報報
【発明が解決しようとする課題】
【００１３】  本発明においては、畳表の表面に常温硬化型無機質コーティング層を施して難燃性、防汚性、防塵性、耐水性等を付与するようにして該コーティング層の剥がれを防止すると共に、このコーティング層表面を極めて高い防菌性、防カビ性、防虫性、防臭性等の処理を施すようにした難燃性畳及びその製造方法を提供することを課題とするものである。
【課題を解決する手段】
【００１４】  請求項１の発明は、畳表の表面に常温硬化型無機質コーティング層を形成した難燃性畳を提供するものである。
【００１５】  この発明においては、畳表の表面に透明なガラス質の常温硬化型無機質コーティング層を形成するので、畳表の表面の畳模様がそのままで、畳表自体に難燃性、防汚性、防塵性を付与し、畳表の網目の隙間を埋めて畳床へ水の浸入を防止することができる。
【００１６】  請求項２の発明は、該コーティング層の厚みが２μｍ以下である請求項１記載の難燃性畳を提供するものである。
【００１７】  この発明においては、畳表表面の常温硬化型コーティング層の剥がれを防止することができる。即ち、常温硬化型コーティング材料は硬化するにつれて収縮するため、コーティング層の厚みが２μｍ以下と極めて薄く形成することで３次元的な収縮量を減らしてコーティング膜の引張り応力を緩和できるためと考えられる。好ましくは１μｍ以下、より好ましくは２０ｎｍ〜７００ｎｍである。
【００１８】  請求項３の発明は、該コーティング層の表面に防菌金属粒子（Ａｇ）が露出した状態で付着した請求項１又は２何れかに記載の難燃性畳を提供するものである。
【００１９】  この発明においては、防菌金属粒子（Ａｇ）の空気中への露出度が高いため、極めて高い防菌性、防カビ性、防虫性、防臭性等を有し、病院、介護施設、風呂場はもちろん一般家庭においても極めて有効に使用することができる。
【００２０】  請求項４の発明は、テトラメトキシシラン、テトラエトキシシランから選ばれる少なくとも１種以上の４官能アルコキシシランと、メチルトリメトキシシラン、メチルトリエトキシシラン、ヘキシルトリメトキシシラン、ヘキシルトリエトキシシラン、デシルトリメトキシシラン、トリフルオロプロピルトリメトキシシラン、ヘプタデカトリフルオロデシルトリメトキシシランから選ばれる少なくとも１種以上の３官能アルコキシシランと、アルミニウムキシレートとを含む混合物を１として、これに対して０．８〜１．３の割合の有機溶剤で希釈して粘度２ｃＳｔ（ｍｍ２／ｓ）以下とした無機質コーティング剤を畳表表面に塗布するようにした難燃性畳の製造方法を提供するものである
【００２１】  この発明においては、ガラス質常温硬化型コーティング膜の畳表への密着性が良好であってクラックやひび割れが発生しない。また、粘度が２ｃＳｔ（ｍｍ２／ｓ）以下で畳表面に塗布して薄いコーティング膜とした場合でも、その流動性により自己平滑化が安定して得られる。
【００２２】  また、アルミニュウムキシレートはゆっくりと反応させるもので、薄膜であっても反応を遅延させることができ、防菌金属粒子（銀イオン等）噴霧での接着性を向上させコーティング膜表面に防菌金属粒子（銀イオン等）が露出した状態であっても剥がれ落ちることなく強固に付着させることができる。
【００２３】  また、可撓性を付与させるためにシリコーンアルコキシオリゴマー及び／又は２官能のアルコキシシランを含めないのは、増粘を抑制して２ｃＳｔ（ｍｍ２／ｓ）以下の薄膜形成を促進させるためである。
【００２４】  また、コロイダルシリカを含まないのは硬いガラス球が混ざると脆くなりやすいために膜の剥がれも生じやすくなるためで、ある程度の弾性を持たせることで防滑性も付与することができる。また、シランカップリングはコロイダルシリカとの結合を良くするためのものであって、有機成分を多く有するために、これを除くことによりポリオルガノシロキサン構成にすることで難燃性を向上させることができる。
【００２５】  さらに、前記コーティング組成において、帯電抵抗値は１×１０１０Ω以下であるため畳表面へ埃の付着を抑制することもできる。
【００２６】  請求項５の発明は、メトキシシラン、テトラエトキシシランから選ばれる少なくとも１種以上の４官能アルコキシシランと、メチルトリメトキシシラン、メチルトリエトキシシラン、ヘキシルトリメトキシシラン、ヘキシルトリエトキシシラン、デシルトリメトキシシラン、トリフルオロプロピルトリメトキシシラン、ヘプタデカトリフルオロデシルトリメトキシシランから選ばれる少なくとも１種以上の３官能アルコキシシランとを主体とする混合物に対して、前記アルミニウムキシレートが２〜１５ｗｔ％である請求項４記載の難燃性畳の製造方法を提供するものである。
【００２７】  この発明においては、アルミニュウムキシレートを混合することによりゆっくりと反応させるもので、薄膜でも反応を遅延させることができ、防菌金属粒子（銀イオン等）噴霧での接着性を向上させコーティング膜表面に防菌金属粒子（銀イオン等）が剥がれ落ちることなく強固に付着させることができる。アルミニュウムキシレートを２ｗｔ％未満では、増粘を抑制してゆっくりと反応させ、反応を遅延させ２ｃＳｔ（ｍｍ２／ｓ）以下の薄膜とすることができないと共に、防菌金属粒子（銀イオン等）噴霧での接着性を向上させることができない。１５ｗｔ％を超えると粘度が極端に低くなり過ぎ流動性まして畳表面にコーティング膜形成することが困難となる。
【００２８】  請求項６の発明は、該コーティング剤層の厚みを２μｍ以下とした請求項４及び５記載のいずれかに難燃性畳の製造方法を提供するものである。
【００２９】  この発明においては、常温硬化型コーティング材料は硬化するにつれて収縮するため、コーティング層の厚みが２μｍ以下と比較的薄く形成することで３次元的な収縮量を減らしてコーティング膜の引張り応力を緩和できるためと考えられる。また、薄いコーティング膜とすると畳表のような網目を有する表面凹凸などの変形に追従しやすくなる。好ましくは１μｍ以下、より好ましくは２０ｎｍ〜７００ｎｍである。
【００３０】  請求項７の発明は、該コーティング剤層の表面にコーティング剤の硬化前に防菌金属イオン（銀）を噴霧して硬化後にコーティング剤層の表面に防菌金属粒子が露出した状態で付着するようにした請求項４乃至６いずれかに記載の難燃性畳の製造方法を提供するものである
【００３１】  この発明においては、防菌金属粒子（Ａｇ）の空気中への露出度が高いため、極めて高い防菌性、防カビ性、防虫性、防臭性等を有し、病院、介護施設、風呂場はもちろん一般家庭においても有効に使用することができる。
【００３２】  本発明に用いられる４官能のアルコキシシランとしてはテトラメトキシシラン、テトラエトキシシラン、３官能のアルコキシシランとしては、メチルトリメトキシシラン、メチルトリエトキシシラン、ヘキシルトリメトキシシラン、ヘキシルトリエトキシシラン、デシルトリメトキシシラン、トリフルオロプロピルトリメトキシシラン、ヘプタデカトリフルオロデシルトリメトキシシランなどを使用する。
【発明を実施するための形態】
【００３３】  以下に本発明の一実施形態を図面に基づき説明する。プラスティック段ボールから成る中空状合成樹脂プレート３ｂを挟んで少なくとも２枚の発泡ポリスチレン製芯材２ａ、２ｂを設け、その表面に合成樹脂製畳表１を発泡ポリスチレン製芯材２ａ、２ｂの側面で縫合わせて畳Ａを構成している。これにより、畳表に人の足による荷重がかかっても発泡ポリスチレン製芯材２ａと中空状合成樹脂プレート３ａ、発泡ポリスチレン製芯材２ｂと中空状合成樹脂プレート３ｂとがそれぞれずれ合うことにより合成樹脂製畳表１に引張力が働き、しわを生じさせることがない。前記合成樹脂製畳表１はポリプロピレンを使用している。
【００３４】  前記表面側の発泡ポリスチレン製芯材２ａの上面に他の中空状合成樹脂プレート３ａ、合成樹脂発泡シート４ａ及び消臭シート５を挟んで合成樹脂製畳表１を積層し、裏面の芯材２ｂの下面に合成樹脂発泡シート４ｂを設けて合成樹脂製畳表１を芯材２ａ、２ｂの側面で縫合わせている。中空状合成樹脂プレート３ａ、３ｂは適度な弾性及び表面平滑性を有し、発泡ポリスチレン製芯材２ａ、２ｂの保護とそれらのずれ合う際に発生する音を防止する。発泡樹脂同士が擦れ合うとぎしぎしと不快音が発生する。畳表１上は合成樹脂発泡シート４ａ及び中空状合成樹脂プレート３ａにより適度な柔軟性を持たせることができる。前記合成樹脂発泡シート４ａ、４ｂは発泡ポリプロピレン、消臭シート５は活性炭入りポリエステルシートを使用している。また、合成樹脂発泡シート４ｂは畳Ａを設置する床面との滑りを防止する。尚、７は縫い目である。
【００３５】  さらに、前記畳表の裏面に、メトキシシラン、テトラエトキシシランから選ばれる少なくとも１種以上の４官能アルコキシシランと、メチルトリメトキシシラン、メチルトリエトキシシラン、ヘキシルトリメトキシシラン、ヘキシルトリエトキシシラン、デシルトリメトキシシラン、トリフルオロプロピルトリメトキシシラン、ヘプタデカトリフルオロデシルトリメトキシシランから選ばれる少なくとも１種以上の３官能アルコキシシランとを主体として、アルミニウムキシレートが２〜１５ｗｔ％含む混合物を得た。この混合物を１として、これに対して０．８〜１．３の割合の有機溶剤で希釈して粘度２ｃＳｔ（ｍｍ２／ｓ）以下とした無機質コーティング剤を畳表表面に塗布し、この時のコーティング層の厚みを２μｍ以下となるようにした。そして、このコーティング剤層の表面にコーティング剤の塗膜後６０分〜１２０分の膜硬化前に防菌金属粉末として銀（Ａｇ）粉末を噴霧して硬化後にコーティング剤層の表面に銀（Ａｇ）粉末粒子が露出した状態で付着するようにした。
【実験例１】
【００３６】  メトキシシラン、テトラエトキシシランから選ばれる少なくとも１種以上の４官能アルコキシシランと、メチルトリメトキシシラン、メチルトリエトキシシラン、ヘキシルトリメトキシシラン、ヘキシルトリエトキシシラン、デシルトリメトキシシラン、トリフルオロプロピルトリメトキシシラン、ヘプタデカトリフルオロデシルトリメトキシシランから選ばれる少なくとも１種以上の３官能アルコキシシランとを主体として、アルミニウムキシレートが２〜１５ｗｔ％含む混合物を得た。この混合物１に対し有機溶剤（アルコール）１の割合で希釈して前記ポリプロピレン製畳表１表面に塗布し、その時の流動性（粘度）、膜厚、剥がれ性（密着性）を調べ第１表に示した。
【００３７】
【表１】
2016044533.tif 000003
但し、上記アルミニウムキシレートを含む混合物１に対して有機溶剤を１の割合で希釈した。
【００３８】  上記第１表の試料１〜６のコーティング剤をポリプロピレン製畳表表面に塗布して、以下の方法により塗膜評価を行いない第１表に示す。
（１）流動性（粘度；ｃＳｔ（ｍｍ２／ｓ）；粘度の測定方法ＪＩＳ  Ｋ５６００−２−２のフローカップ法に準じて行った。
（２）塗布厚；試験片の施工前後の厚みをマイクロメーターか三次元測定機にて測定した。尚、測定は塗布後、約１日経過後のものについて行った。
（３）密着性；ＪＩＳ  Ｋ５４００記載の碁盤目法に準じ、試験片の塗面に対し１ｃｍ２中に１ｍｍ２の碁盤目を１００個切り、これにセロファンテープを圧着してから剥離し、１００個のうちの残存数から、ＪＩＳ  Ｋ５４００に示す１０を最良評価点数に基づき判定した。
【００３９】  表１から理解されるように、主体混合物に対するアルミニウムキシレートを含まない試料番号１のものは、粘度が２．８ｃＳｔ（ｍｍ２／ｓ）と高く、膜厚が２μ以上では密着性が５０／１００であり極めて剥がれの抑制がなく。また、主体混合物に対するアルミニウムキシレートが１８ｗｔ％の試料番号６のものは、粘度が０．９ｃＳｔ（ｍｍ２／ｓ）と低すぎ、膜厚及び密着性が測定不可で充分な膜形成がなされていないものと推察される。これに対し、主体混合物に対するアルミニウムキシレートが２〜１５ｗｔ％の試料番号２〜５のものは、粘度が２．０ｃＳｔ（ｍｍ２／ｓ）以下、膜厚が２μ以下で、密着性が９０／１００以上であって極めて剥がれ性に対する抑制が高いことが理解される。主体混合物に対するアルミニウムキシレートが５ｗｔ％以上の試料番号３のもの、特に１０〜１５ｗｔ％の試料番号４〜５のものが剥がれ性に対する抑制が極めて高いことが理解される。
【実験例２】
【００４０】  メトキシシラン、テトラエトキシシランから選ばれる少なくとも１種以上の４官能アルコキシシランと、メチルトリメトキシシラン、メチルトリエトキシシラン、ヘキシルトリメトキシシラン、ヘキシルトリエトキシシラン、デシルトリメトキシシラン、トリフルオロプロピルトリメトキシシラン、ヘプタデカトリフルオロデシルトリメトキシシランから選ばれる少なくとも１種以上の３官能アルコキシシランとを主体として、アルミニウムキシレートが２〜１５ｗｔ％含む混合物を得た。この混合物１に対し有機溶剤（アルコール）を第２表の割合で希釈して前記ポリプロピレン製畳表１表面に塗布し、その時の流動性（粘度）、膜厚、を調べ第２表に示した。
【００４１】
【表２】
2016044533.tif 000004
【００４２】  表２から理解されるように、この混合物１に対する有機溶剤（アルコール）希釈率が０．６と少なすぎる試料番号７のものは粘度が２．３ｃＳｔ（ｍｍ２／ｓ）と流動性がなく膜厚が２μｍ以上となってしまい、実験例１から推察するに密着性が悪く剥がれ性の抑制がないものと推察される。また、この混合物１に対する有機溶剤（アルコール）希釈率が１．５と多くなり過ぎる試料番号１１のものは粘度が０．９ｃＳｔ（ｍｍ２／ｓ）と流動性が高くなり過ぎ膜厚が測定不可となり充分な膜形成がなされていないものと推察される。これに対し、この混合物１に対する有機溶剤（アルコール）希釈率が０．８〜１．３の試料番号８〜１０ものは粘度が２．０ｃＳｔ（ｍｍ２／ｓ）以下の流動性を保ち膜厚が２μｍ以下、特に希釈率が１．０〜１．３の試料番号９、１０のものは粘度が１．９＝１．３ｃＳｔ（ｍｍ２／ｓ）の流動性を保ち膜厚が３００ｎｍ〜３０ｎｍと剥がれが抑制されているものと推察される。
【００４３】  さらに、前記表１の試料番号４のコーティンｘグ剤を畳表表面に塗布後約１時間の膜指触乾燥硬化前に防菌金属粉末として銀（Ａｇ）粉末を噴霧して、膜指触乾燥硬化した塗布後約３時間後の畳表表面を電子顕微鏡で観察したところ、銀（Ａｇ）粒子の多数が約半分程度露出した状態でコーティング層表面に固着している様子が観察された。したがって、防菌金属粒子（Ａｇ）がコーティング膜にしっかり固着しかつ空気中への露出度が高く、防菌性、防カビ性、防虫性、防臭性等が極めて高いものであることが確認された。
【発明の効果】
【００４４】  この発明においては、畳表の表面に透明なガラス質の常温硬化型無機質コーティング層を形成するので、畳表の表面の畳模様がそのままで、畳表自体に難燃性、防汚性、防塵性を付与し、畳表の網目の隙間を埋めて畳床へ水の浸入を防止できる難燃性畳を提供することができる。
【００４５】  また、この発明においては、畳表表面の常温硬化型コーティング層の剥がれを防止した難燃性畳を提供することができる。
【００４６】  また、この発明においては、防菌金属粒子（Ａｇ）の空気中への露出度が高いため、極めて高い防菌性、防カビ性、防虫性、防臭性等を有し、病院、介護施設、風呂場はもちろん一般家庭においても極めて有効に使用できる難燃性畳を提供することができる。
【００４７】  また、この発明においては、カラス質常温硬化型コーティング膜の畳表への密着性が良好であってクラックやひび割れが発生しない。また、粘度が２ｃＳｔ（ｍｍ２／ｓ）以下で畳表面に塗布して薄いコーティング膜とした場合でも、その流動性により自己平滑化が安定して得られる難燃性畳の製造方法を提供することができる。
【００４８】  また、アルミニュウムキシレートを混合することによりゆっくりと反応させるもので薄膜でも反応を遅延させることができ、、防菌金属粒子（銀イオン等）噴霧での接着性を向上させコーティング膜表面に防菌金属粒子（銀イオン等）が剥がれ落ちることなく強固に付着させる難燃性畳の製造方法を提供することができる。
【００４９】  この発明においては、常温硬化型コーティング材料は硬化するにつれて収縮するため、コーティング層の厚みが２μｍ以下と比較的薄く形成することで３次元的な収縮量を減らしてコーティング膜の引張り応力を緩和できると共に、薄いコーティング膜とすることにより畳表のような網目を有する表面凹凸などの変形に追従しやすいようにした難燃性畳の製造方法を提供することができる。。
【００５０】  この発明においては、防菌金属粒子（Ａｇ）の空気中への露出度が高いため、極めて高い防菌性、防カビ性、防虫性、防臭性等を有し、病院、介護施設、風呂場はもちろん一般家庭においても有効に使用できる難燃性畳の製造方法を提供することができる。
【図面の簡単な説明】
【００５１】
【図１】畳の断面説明図
【符号の説明】  Ａ            畳
１            畳表（ポリエチレン）
２ａ、２ｂ    芯材（発泡ポリスチレン）
６            常温硬化型無機質コーティング層
【図１】
2016044533.tif 000005